(57)【要約】【課題】低い放散値及び下地への良好な付着性を有する臭いを有さないシリコーン材料を提供することである。【解決手段】１０１３ｈＰａの圧力で１００℃より高い沸点を有する有機酸を含有する、Ｓｉ結合水素を脂肪族多重結合に付加させることにより架橋可能なシリコーン材料を提供する。【選択図】なし【特許請求の範囲】
【請求項１】
１０１３ｈＰａの圧力で１００℃より高い沸点を有する有機酸を含有する、Ｓｉ結合水素を脂肪族多重結合に付加することにより架橋可能なシリコーン材料。
【請求項２】
（Ａ）脂肪族多重結合を有するＳｉＣ結合基を有する有機ケイ素化合物、
（Ｂ）Ｓｉ結合水素原子を有する有機ケイ素化合物、又は（Ａ）及び（Ｂ）の代わりに、
（Ｃ）脂肪族多重結合を有するＳｉＣ結合基及びＳｉ結合水素原子を有する有機ケイ素化合物、
（Ｄ）Ｓｉ結合水素の脂肪族多重結合への付加を促進する触媒、及び
（Ｅ）１０１３ｈＰａの圧力で１００℃より高い沸点を有する有機酸
を含有する材料であることを特徴とする、請求項１に記載の架橋可能なシリコーン材料。
【請求項３】
有機ケイ素化合物（Ａ）が、式
ＲaＲ1bＳｉＯ(4-a-b)/2      （Ｉ）
［式中、
Ｒは、同じか又は異なっていてよく、かつ脂肪族炭素−炭素−多重結合を有さない基を意味し、
Ｒ1は、同じか又は異なっていてよく、かつ脂肪族炭素−炭素−多重結合を有する置換又は非置換の１価のＳｉＣ結合炭化水素基を意味し、
ａは、０、１、２又は３であり、かつ
ｂは、０、１又は２であるが、
但し、ａ＋ｂの合計は３以下であり、かつ１分子当たり少なくとも２個の基Ｒ1が存在する］の単位からなるシロキサンであることを特徴とする、請求項１又は２に記載の架橋可能なシリコーン材料。
【請求項４】
有機酸（Ｅ）が２〜２０個の炭素原子を有することを特徴とする、請求項１から３までの何れか１項に記載の架橋可能なシリコーン材料。
【請求項５】
（Ａ）式（Ｉ）の単位からなる有機ケイ素化合物、
（Ｂ）Ｓｉ結合水素原子を有するオルガノポリシロキサン、
（Ｄ）Ｓｉ結合水素の脂肪族多重結合への付加を促進する触媒、
（Ｅ）１０１３ｈＰａの圧力で１００℃より高い沸点を有する有機酸、
場合により
（Ｆ）阻害剤、
場合により
（Ｇ）充填剤、
場合により
（Ｈ）定着剤、及び
場合により
（Ｉ）成分（Ａ）〜（Ｈ）とは異なる、溶剤、顔料、着色剤、可塑剤、有機ポリマー、熱安定剤及び香料から選択された他の物質
からなる材料であることを特徴とする、請求項１から４までの何れか１項に記載の架橋可能なシリコーン材料。
【請求項６】
請求項１から５までの何れか１項に記載の架橋可能なシリコーン材料の架橋により製造された成形体。
【請求項７】
テキスタイル平面状構造物を被覆する方法において、請求項１から５までの何れか１項に記載の架橋可能なシリコーン材料をテキスタイル平面状構造物上に施与し、そして架橋させることを特徴とする方法。
【発明の詳細な説明】
【技術分野】
【０００１】
本発明は、Ｓｉ結合水素を脂肪族多重結合に付加させることにより架橋可能な、有機酸含有シリコーン材料、その製造方法並びに特にテキスタイル平面状構造物の被覆のためのその使用に関する。
【背景技術】
【０００２】
付加架橋性シリコーン材料は、典型的には白金化合物の触媒の存在で脂肪族不飽和基とＳｉ結合水素との反応（ヒドロシリル化）により硬化する。付加架橋性材料を、数多くの基材、例えばプラスチック、金属、鉱物物質及び有機繊維の被覆に使用することは多方面で知られている。この場合、架橋可能な材料の個々の成分は、工業的使用のための要求を満たすことができるように調整しなければならない。このために、例えばＥＰ９１５９３７Ｂ１を参照されたい。
【特許文献１】ＥＰ９１５９３７Ｂ１
【発明の開示】
【発明が解決しようとする課題】
【０００３】
本発明の課題は、低い放散値及び下地への良好な付着性を有する臭いを有さないシリコーン材料を提供することである。
【課題を解決するための手段】
【０００４】
本発明の対象は、１０１３ｈＰａの圧力で１００℃より高い沸点を有する有機酸を含有する、Ｓｉ結合水素を脂肪族多重結合に付加させることにより架橋可能なシリコーン材料である。
【０００５】
好ましくは、この架橋可能な材料は、以下
（Ａ）脂肪族多重結合を有するＳｉＣ結合基を有する有機ケイ素化合物、
（Ｂ）Ｓｉ結合水素原子を有する有機ケイ素化合物、又は（Ａ）及び（Ｂ）の代わりに、
（Ｃ）脂肪族多重結合を有するＳｉＣ結合基及びＳｉ結合水素原子を有する有機ケイ素化合物、
（Ｄ）Ｓｉ結合水素の脂肪族多重結合への付加を促進する触媒、及び
（Ｅ）１０１３ｈＰａの圧力で１００℃より高い沸点を有する有機酸
を含有する材料である。
【０００６】
本発明の範囲内では、概念オルガノポリシロキサンは、ケイ素原子の一部が酸素以外の基により、例えば−Ｎ−又は−Ｃ−を介して互いに結合していてよいポリマー、オリゴマーも、二量体シロキサンも含まれる。
【０００７】
本発明にかかる組成物は、一成分オルガノポリシロキサン材料並びに二成分オルガノポリシロキサン材料であってよい。二成分オルガノポリシロキサン材料の場合、本発明にかかる材料の両成分が全種の成分を任意に組合せて含有してよく、但し、一般的に一方の成分は脂肪族多重結合を有するシロキサン、Ｓｉ結合水素を有するシロキサン及び触媒を同時に含有しない。好ましくは、本発明にかかる組成物は二成分材料である。
【０００８】
本発明にかかる材料中で使用される化合物（Ａ）及び（Ｂ）若しくは（Ｃ）は、公知のようにして、架橋が可能なように選択される。好ましくは、例えば化合物（Ａ）は少なくとも２つの脂肪族不飽和基を有し、かつシロキサン（Ｂ）は少なくとも３個のＳｉ結合水素原子を有するか、又は化合物（Ａ）は少なくとも３個の脂肪族不飽和基を有し、かつシロキサン（Ｂ）は少なくとも２個のＳｉ結合水素原子を有するか、又は化合物（Ａ）及び（Ｂ）の代わりに前記の割合で脂肪族不飽和基及びＳｉ結合水素原子を有するシロキサン（Ｃ）を使用する。
【０００９】
有機ケイ素化合物（Ａ）としては、今までにも付加架橋可能な材料中で使用されていた、脂肪族多重結合を有する全ての有機ケイ素化合物を使用することができる。
【００１０】
有機ケイ素化合物（Ａ）は、好ましくは、式
ＲaＲ1bＳｉＯ(4-a-b)/2  （Ｉ）
［式中、Ｒは、同じか又は異なっていてよく、かつ脂肪族炭素−炭素−多重結合を有さない基であり、
Ｒ1は、同じか又は異なっていてよく、かつ脂肪族炭素−炭素−多重結合を有する置換又は非置換の１価のＳｉＣ結合炭化水素基であり、
ａは、０、１、２又は３であり、かつ
ｂは、０、１又は２であり、
但し、ａ＋ｂの合計は３以下であり、かつ１分子当たり少なくとも２個の基Ｒ1が存在する］の単位からなるシロキサンである。
【００１１】
基Ｒは、１価又は多価の基であってよく、その際、多価の基、例えば２価、３価及び４価の基は、その際、複数の、例えば２個、３個又は４個の式（Ｉ）のシロキシ単位と相互に結合する。
【００１２】
Ｒは１価の基−Ｆ、−Ｃｌ、−Ｂｒ、−ＯＲ6、−ＣＮ、−ＳＣＮ、−ＮＣＯ及び置換又は非置換のＳｉＣ結合炭化水素基（この基は酸素原子又は基−Ｃ（Ｏ）−で中断されていてもよい）、並びに２価の両側で式（Ｉ）によりＳｉ結合基を包含する。基ＲがＳｉＣ結合した置換炭化水素基である場合には、置換基としてはハロゲン原子、リン含有基、シアノ基、−ＯＲ6、−ＮＲ6−、−ＮＲ62、−ＮＲ6−Ｃ（Ｏ）−ＮＲ62、−Ｃ（Ｏ）−ＮＲ62、−Ｃ（Ｏ）−Ｒ6、−Ｃ（Ｏ）ＯＲ6、−ＳＯ2−Ｐｈ及び−Ｃ6Ｆ5で示され、その式中、Ｒ6は、同じか又は異なっていてよく、かつ水素原子又は１〜２０個の炭素原子を有する１価の炭化水素基であり、かつＰｈはフェニル基である基が好ましい。
【００１３】
基Ｒの例は、アルキル基、例えばメチル基、エチル基、ｎ−プロピル基、イソプロピル基、ｎ−ブチル基、イソブチル基、ｔ−ブチル基、ｎ−ペンチル基、イソペンチル基、ネオペンチル基、ｔ−ペンチル基、ヘキシル基、例えばｎ−ヘキシル基、ヘプチル基、例えばｎ−ヘプチル基、オクチル基、例えばｎ−オクチル基及びイソオクチル基、例えば２，２，４−トリメチルペンチル基、ノニル基、例えばｎ−ノニル基、デシル基、例えばｎ−デシル基、ドデシル基、例えばｎ−ドデシル基、及びオクタデシル基、例えばｎ−オクタデシル基、シクロアルキル基、例えばシクロペンチル基、シクロヘキシル基、シクロヘプチル基及びメチルシクロヘキシル基、アリール基、例えばフェニル基、ナフチル基、アントリル基及びフェナントリル基、アルカリール基、例えばｏ−、ｍ−、ｐ−トリル基、キシリル基及びエチルフェニル基、及びアラルキル基、例えばベンジル基、α−及びβ−フェニルエチル基である。
【００１４】
置換された基Ｒの例は、ハロゲンアルキル基、例えば３，３，３−トリフルオロ−ｎ−プロピル基、２，２，２，２’，２’，２’−ヘキサフルオロイソプロピル基及びヘプタフルオロイソプロピル基並びにハロゲンアリール基、例えばｏ−、ｍ−及びｐ−クロロフェニル基である。
【００１５】
基Ｒは好ましくは脂肪族炭素−炭素−多重結合を有していない、置換又は非置換の１〜１８個の炭素原子を有する１価のＳｉＣ結合炭化水素基、特に好ましくは脂肪族炭素−炭素−多重結合を有していない、１〜６個の炭素原子を有する１価のＳｉＣ結合炭化水素基、特にメチル基又はフェニル基である。
【００１６】
基Ｒ1は、ＳｉＨ官能性化合物と付加反応（ヒドロシリル化）することができる任意の基であってよい。
【００１７】
基Ｒ1が、置換されたＳｉＣ結合炭化水素基である場合には、置換基としては、ハロゲン原子、シアノ基及び−ＯＲ6で示され、その式中、Ｒ6は上記の意味を有する基が好ましい。
【００１８】
基Ｒ1は、好ましくは２〜１６個の炭素原子を有するアルケニル基及びアルキニル基、例えばビニル基、アリル基、１−プロペニル基、メタリル基、５−ヘキセニル基、エチニル基、ブタジエニル基、ヘキサジエニル基、シクロペンテニル基、シクロペンタジエニル基、シクロヘキセニル基、ビニルシクロヘキシルエチル基、ジビニルシクロヘキシルエチル基、ノルボルネニル基、ビニルフェニル基及びスチリル基であり、その際、ビニル基、アリル基及び５−ヘキセニル基を使用することが特に好ましい。
【００１９】
成分（Ａ）の分子量は広範囲で、例えば１０〜１０6ｇ／ｍｏｌで変動してよく、その際、５０〜５０００００ｇ／ｍｏｌの分子量が好ましい。従って成分（Ａ）は例えば比較的低分子のアルケニル官能性オリゴシロキサン、例えば１，２−ジビニルテトラメチルジシロキサンであってよいが、鎖中及び／又は末端のＳｉ結合ビニル基を有する高ポリマーポリジメチルシロキサンであってもよい。成分（Ａ）を形成する分子の構造は限定されない；特に高分子量、すなわちオリゴマー又はポリマーのシロキサンの構造は直鎖状、環状、又は分枝鎖状であってよい。
【００２０】
特に好ましくは、成分（Ａ）として、２０〜１００００００ｍｍ2／ｓの粘度（２５℃）を有する主として直鎖状のポリジオルガノシロキサンを使用することであり、その際、成分（Ａ）として、５０〜５０００００ｍｍ2／ｓの粘度（２５℃）を有するビニル末端の主として直鎖状のポリジオルガノシロキサンの使用が殊に好ましい。
【００２１】
有機ケイ素化合物（Ｂ）として、今までにも付加架橋可能な材料中で使用されていた全ての水素官能性の有機ケイ素化合物を使用してよい。
【００２２】
Ｓｉ結合水素原子を有する有機ケイ素化合物（Ｂ）としては、好ましくは、一般式
Ｒ2cＨdＳｉＯ(4-c-d)/2                  （ＩＩ）
［式中、
Ｒ2は、同じか又は異なっていてよく、かつ基Ｒについての前記の意味を有し、
ｃは、０、１、２又は３であり、かつ
ｄは、０、１又は２であるが、
但し、ｃ＋ｄの合計は３以下であり、かつ１分子当たり少なくとも２個、好ましくは少なくとも３個のＳｉ結合水素原子が存在する］の単位からなるオルガノポリシロキサンを使用する。
【００２３】
好ましくは、本発明により使用されるオルガノポリシロキサン（Ｂ）は、Ｓｉ結合水素を、この有機ケイ素化合物（Ｂ）の全質量に対して０．０４〜１．７質量％の範囲内で含有する。
【００２４】
成分（Ｂ）の分子量も同様に広範囲、例えば１０〜１０6ｇ／ｍｏｌで変動してよい。従って、成分（Ｂ）は、例えば比較的低分子のＳｉＨ官能性のオリゴシロキサン、例えばテトラメチルジシロキサンであってよいが、鎖中又は末端のＳｉＨ基を有する高ポリマーの直鎖状ポリシロキサン又はＳｉＨ基を有するシリコーン樹脂であってもよい。また、成分（Ｂ）を形成する分子の構造は限定されない；特に高分子量、すなわちオリゴマー又はポリマーのＳｉＨ含有シロキサンの構造は、直鎖状、環状又は分枝鎖状であってよい。直鎖状及び環状ポリシロキサンは、好ましくは、式Ｒ23ＳｉＯ1/2、ＨＲ22ＳｉＯ1/2、ＨＲ2ＳｉＯ2/2及びＲ22ＳｉＯ2/2で示され、その式中、Ｒ2は上述の意味を有する単位から構成される。
【００２５】
特に好ましくは、成分（Ｂ）として、低分子量のＳｉＨ官能性化合物、例えばテトラキス（ジメチルシロキシ）シラン及びテトラメチルシクロテトラシロキサン、並びに高分子量のＳｉＨ含有シロキサン、例えば、２５℃で粘度１０〜１００００ｍｍ2／ｓを有するポリ（水素メチル）シロキサン及びポリ（ジメチル／水素メチル）シロキサン又はメチル基の一部が３，３，３−トリフルオロプロピル基又はフェニル基で置き換えられている同様のＳｉＨ含有化合物を使用する。
【００２６】
成分（Ｂ）は、好ましくは、本発明にかかる架橋可能な材料中で、ＳｉＨ基と脂肪族不飽和基とのモル比が０．１〜２０、特に好ましくは１．０〜５．０であるような量で含まれている。
【００２７】
本発明により使用される成分（Ａ）及び（Ｂ）は市販製品であるか若しくは当該化学分野において慣用の方法により製造可能である。
【００２８】
本発明にかかる材料は、成分（Ａ）及び（Ｂ）の代わりに、脂肪族多重結合及びＳｉ結合水素原子を有するオルガノポリシロキサン（Ｃ）を含有してよいが、これは好ましくない。
【００２９】
シロキサン（Ｃ）を使用する場合には、好ましくは、式
Ｒ3fＳｉＯ(4-f)/2、Ｒ3gＲ1ＳｉＯ(3-g)/2及びＲ3hＨＳｉＯ(3-g)/2
［式中、Ｒ3は、同じか又は異なっていてよく、かつＲについて挙げた意味を有し、かつＲ1は上述した意味を有し、
ｆは、０、１、２又は３であり、
ｇは、０、１又は２であり、かつ
ｈは、０、１又は２であり、
但し、１分子当たり少なくとも２個の基Ｒ1及び少なくとも２個のＳｉ結合水素原子が存在する］の単位からなるシロキサンが好ましい。
【００３０】
オルガノポリシロキサン（Ｃ）の例は、主としてＲ3及びＲ1が上述の意味を有するＲ32Ｒ1ＳｉＯ1/2単位、Ｒ32ＳｉＯ単位及びＲ3ＨＳｉＯ単位からなる直鎖状のオルガノポリシロキサンである。
【００３１】
オルガノポリシロキサン（Ｃ）は、好ましくは２５℃でそれぞれ、２０〜１００００００ｍｍ2／ｓ、特に好ましくは５０〜５０００００ｍｍ2／ｓの平均粘度を有する。
【００３２】
オルガノポリシロキサン（Ｃ）は、当該化学分野において通常使用される方法により製造できる。
【００３３】
本発明により使用される成分（Ｄ）としては、今までにもＳｉ結合水素を脂肪族多重結合に付加することによって架橋可能な材料中で使用されていた全ての触媒を使用することができる。
【００３４】
成分（Ｄ）は、好ましくは、周期律表の第８族、第９族又は第１０族からのヒドロシリル化触媒である。この場合に、白金、ロジウム、パラジウム、鉄、ルテニウム及びイリジウム、好ましくは白金のような金属及びそれらの化合物を使用することができる。これらの金属は、場合により微細な担体材料、例えば活性炭、金属酸化物、酸化アルミニウム又は二酸化ケイ素上に固定化されていてよい。
【００３５】
好ましくは、ヒドロシリル化触媒（Ｄ）として白金及び白金化合物を使用し、その際、ポリオルガノシロキサン中に可溶性の白金化合物が特に好ましい。可溶性の白金化合物としては、例えば式（ＰｔＣｌ2・オレフィン）2及び式Ｈ（ＰｔＣｌ3・オレフィン）で示される白金−オレフィン錯体を使用することができ、その際、好ましくは、２〜８個の炭素原子を有するアルケン、例えばエチレン、プロピレン、ブテン及びオクテンの異性体又は５〜７個の炭素原子を有するシクロアルカン、例えばシクロペンテン、シクロヘキセン及びシクロヘプテンを使用する。他の可溶性の白金触媒は、式（ＰｔＣｌ2Ｃ3Ｈ6）2の白金−シクロプロパン錯体、ヘキサクロロ白金酸とアルコール、エーテル及びアルデヒドとの反応生成物若しくはその混合物又はヘキサクロロ白金酸とメチルビニルシクロテトラシロキサンとをエタノール性溶液中の重炭酸ナトリウムの存在下で反応させた反応生成物である。また、リン配位子、硫黄配位子及びアミン配位子を有する白金触媒、例えば（Ｐｈ3Ｐ）2ＰｔＣｌ2を使用することができる。特に、成分（Ｄ）としては、白金とビニルシロキサン、例えばｓｙｍ−ジビニルテトラメチルジシロキサンとの錯体が好ましい。
【００３６】
本発明により使用されるヒドロシリル化触媒（Ｄ）の量は、所望の架橋速度とその都度の使用並びに経済的観点に応じて左右される。本発明にかかる材料は、白金触媒（Ｄ）を、好ましくは、それぞれ本発明にかかる材料の全質量に対して、０．０１〜１０００質量ｐｐｍ（＝百万質量部当たりの質量部）、特に好ましくは０．０５〜５００質量ｐｐｍ、特に０．１〜１００質量ｐｐｍの白金含有量が得られる量で含有する。
【００３７】
本発明により使用される酸（Ｅ）は、好ましくは、ヒドロシリル化触媒（Ｄ）を阻害せず、かつ本発明にかかるシリコーンゴム配合物中で臭いを減らす酸である。
【００３８】
好ましくは、本発明により使用される有機酸（Ｅ）は、（Ａ）において記載された有機ケイ素化合物と混合可能であるか又は分散可能である酸、又は、易揮発性有機溶剤、例えばエタノール、ブタノール、イソプロパノール又はアセトン中の溶液として成分（Ａ）中に導入することができる酸である。
【００３９】
好ましくは、有機酸は、少なくとも２個、特に好ましくは２〜２０個の炭素原子を含有する。有機酸（Ｅ）は、１個以上のカルボキシル基を有してよい。
【００４０】
特に、２〜５個の炭素原子を有する有機酸は、少なくとも２個のカルボキシル基を有する。
【００４１】
有機酸（Ｅ）は、１０１３ｈＰａの圧力でそれぞれ特に好ましくは１５０℃より高い、特に１８０℃より高い沸点を有する。
【００４２】
有機酸（Ｅ）は、好ましくは１．６〜５．０のｐＫａ値を有する。
【００４３】
有機酸（Ｅ）の例は、ウンデセン酸、エチルヘキサン酸、オレイン酸、ステアリン酸、イソステアリン酸、ドデセン酸、リンゴ酸及びクエン酸であり、リンゴ酸が好ましく、クエン酸が特に好ましい。有機酸（Ｅ）は、本発明にかかる架橋可能な材料１００質量部に対して好ましくは０．０１〜１０質量部、特に好ましくは０．０５〜７質量部、特に０．１〜５質量部の量で使用する。
【００４４】
本発明にかかる硬化可能な組成物は、成分（Ａ）〜（Ｅ）の他に、今までにも付加架橋可能な材料の製造に使用されてきた全ての成分、例えば阻害剤（Ｆ）、充填剤（Ｇ）、定着剤（Ｈ）並びに、溶剤、顔料、可塑剤、有機ポリマー、熱安定剤及び香料から選択された他の物質（Ｉ）を含有してよい。
【００４５】
本発明により場合により使用される阻害剤（Ｆ）は、本発明にかかる材料の加工性、ライトオフ温度及び架橋速度の調節の目的に利用する添加剤、例えばアセチレン性アルコール、例えば１−エチニル−１−シクロヘキサノール、２−メチル−３−ブチン−２−オール及び３，５−ジメチル−１−ヘキシン−３−オール、３−メチル−１−ドデシン−３−オール、トリアルキルシアヌレート、アルキルマレエート、例えばジアリルマレエート、ジメチルマレエート及びジエチルマレエート、アルキルフマレート、例えばジアリルフマレート及びジエチルフマレート、有機ヒドロペルオキシド、例えばクメンヒドロペルオキシド、ｔ−ブチルヒドロペルオキシド及びピナンヒドロペルオキシド、有機ペルオキシド、有機スルホキシド、有機アミン、ジアミン及びアミド、ホスフィン及びホスファイト、ニトリル、トリアゾール、ジアジリジン及びオキシムである。
【００４６】
好ましくは、本発明により場合により使用される阻害剤（Ｆ）は、エチニルシクロヘキサノール、２−メチル−３−ブチン−２−オール及びアルキルマレエートであり、エチニルシクロヘキサノール及び２−メチル−３−ブチン−２−オールが特に好ましい。
【００４７】
本発明にかかる材料は、成分（Ｆ）を、成分（Ａ）１００質量部に対してそれぞれ、好ましくは０．０１〜３質量部、特に好ましくは０．０２〜１質量部、特に０．０３〜０．５質量部の量で含有する。
【００４８】
場合により使用される充填剤（Ｇ）としては、今までにも架橋可能な材料中に使用されてきた全ての充填剤を使用することができる。充填剤の例は、強化充填剤、すなわち少なくとも３０ｍ2／ｇのＢＥＴ表面積を有する充填剤、例えばカーボンブラック、熱分解法により製造されたケイ酸、沈降ケイ酸及びケイ素−アルミニウム−混合酸化物であり、その際、挙げられた充填剤は疎水化されていてもよく、並びに非強化充填剤、すなわち３０ｍ2／ｇ未満のＢＥＴ表面積を有する充填剤、例えば石英、クリストバライト、ケイ藻土、ケイ酸カルシウム、ケイ酸ジルコニウム、モンモリロナイト、例えばベントナイト、ゼオライト（ケイ酸ナトリウムアルミニウムのような分子ふるいを含む）、金属酸化物、例えば酸化アルミニウムもしくは酸化亜鉛若しくはこれらの混合酸化物、金属水酸化物、例えば水酸化アルミニウム、硫酸バリウム、炭酸カルシウム、石膏、窒化ケイ素、炭化ケイ素、窒化ホウ素からなる粉末、ガラス粉末、炭粉末及びプラスチック粉末並びに中空のガラスビーズおよびプラスチックビーズである。
【００４９】
充填剤（Ｇ）は、好ましくは熱分解法により製造されたケイ酸又は沈降ケイ酸であり、特に好ましくは３０〜３００ｍ2／ｇのＢＥＴ表面積を有する熱分解法により製造されたケイ酸である。
【００５０】
本発明にかかる材料が充填剤（Ｇ）を含有する場合には、架橋可能な材料１００質量部に対してそれぞれ好ましくは１〜５０質量部、特に好ましくは２〜３０質量部であることが好ましい。
【００５１】
本発明にかかる材料中に場合により使用される定着剤（Ｈ）としては、今までにもＳｉ結合水素を脂肪族多重結合に付加することによって架橋可能な材料中で使用されていた全ての定着剤を使用することができる。好ましくは、シラン定着剤、例えばビニルトリアルコキシシラン、メタクリルオキシプロピルトリアルコキシシラン、エポキシプロピルトリアルコキシシラン、アセトキシ基を有するシラン並びにこれらの混合物である。
【００５２】
本発明により使用される定着剤（Ｈ）は、特に好ましくは、エポキシプロピルトリエトキシシラン、エポキシプロピルトリメトキシシラン及びビニルトリアセトキシシランである。
【００５３】
本発明にかかる材料中に定着剤（Ｈ）を使用する場合には、成分（Ａ）１００質量部に対してそれぞれ好ましくは０．０１〜２０質量部、特に好ましくは０．０５〜１０質量部、特に０．１〜５質量部の量が好ましい。
【００５４】
本発明にかかる材料中に場合により使用される他の物質（Ｉ）としては、今までにもＳｉ結合水素を脂肪族多重結合に付加することにより架橋可能な材料中に使用されてきた、かつ成分（Ａ）〜（Ｈ）とは異なる、このために公知の全ての溶剤、顔料、着色剤、可塑剤、有機ポリマー、熱安定剤又は香料を使用する。
【００５５】
溶剤の例は、７〜２０個の炭素原子を有する脂肪族化合物、トルエン、キシレン、酸エステル、例えば酢酸エチルエステル又はケトン、例えばメチルエチルケトンである。
【００５６】
可塑剤の例は、非官能性トリメチル末端ポリジメチルシロキサン、１５〜３０個の炭素原子を有する脂肪族化合物及び非官能性メチルフェニルポリシロキサンである。
【００５７】
有機ポリマーの例は、ポリアクリレート、ポリウレタン、ポリアクリロニトリル及びポリカーボネート並びにポリエステルである。
【００５８】
熱安定剤の例は、例えば酸化セリウム、有機セリウム化合物、例えばセリウムオクトエート、酸化鉄及び酸化チタンである。
【００５９】
本発明にかかる材料中に他の物質（Ｉ）を使用する場合には、好ましくは溶剤、例えば脂肪族ベンジン、トルエン、キシレン又は酸エステル、例えばエチルアセテートである。
【００６０】
本発明にかかる材料中に他の物質（Ｉ）を使用する場合には、好ましくはないが、成分（Ａ）１００質量部に対してそれぞれ好ましくは０．０１〜６０質量部、特に好ましくは０．０５〜５０質量部、特に０．１〜３０質量部の量が好ましい。
【００６１】
本発明にかかる材料は、好ましくは室温及び周囲圧力で液状若しくは注型可能である。この材料は、それぞれ２５℃で好ましくは２０〜１００００００ｍｍ2／ｓ、特に好ましくは５０〜５０００００ｍｍ2／ｓの粘度を有する。
【００６２】
特に好ましくは、本発明にかかる材料は、
（Ａ）式（Ｉ）の単位からなる有機ケイ素化合物、
（Ｂ）Ｓｉ結合水素原子を有するオルガノポリシロキサン、
（Ｄ）Ｓｉ結合水素の脂肪族多重結合への付加を促進する触媒、
（Ｅ）１０１３ｈＰａの圧力で１００℃より高い沸点を有する有機酸、
場合により
（Ｆ）阻害剤、
場合により
（Ｇ）充填剤、
場合により
（Ｈ）定着剤、及び
場合により
（Ｉ）成分（Ａ）〜（Ｈ）とは異なる、溶剤、顔料、着色剤、可塑剤、有機ポリマー、熱安定剤及び香料から選択された他の物質
からなる材料である。
【００６３】
特に、本発明にかかる材料は、
（Ａ）ビニル末端ジオルガノポリシロキサン、
（Ｂ）Ｓｉ結合水素原子を有するオルガノポリシロキサン、
（Ｄ）Ｓｉ結合水素の脂肪族多重結合への付加を促進する触媒、
（Ｅ）１０１３ｈＰａの圧力で１００℃より高い沸点を有する有機酸、
（Ｆ）阻害剤、
（Ｇ）充填剤、
（Ｈ）シラン定着剤、
並びに
場合により
（Ｉ）成分（Ａ）〜（Ｈ）とは異なる、溶剤、顔料、着色剤、可塑剤、有機ポリマー、熱安定剤、非強化充填剤又は香料から選択された他の物質
からなる材料である。
【００６４】
本発明により使用される成分（Ａ）〜（Ｉ）は、それぞれのかかる成分の個々の種類、例えばかかる成分の種々異なる種類の少なくとも２種からなる混合物であってよい。
【００６５】
本発明にかかるオルガノポリシロキサン材料の製造は、公知の方法に従って、例えば個々の成分を任意の順序で均一に混合することによって実施することができる。
【００６６】
この場合、個々の成分のコンシステンシー及び粘度に応じて、混合工程を簡単な撹拌装置、例えば羽根型攪拌機、遊星混合機、ターボ撹拌機又は溶解機を用いて、練りロール機、ニーダー、Ｚ型混合機又はボールミル上で実施してよい。撹拌容器は、開放されてよいか又は閉じられていてよい。この混合過程は、好ましくは室温で実施するが、−４０℃〜１５０℃の範囲内の温度でも可能である。この場合、本発明により使用される酸（Ｅ）を、全ての他の成分を既に含有するシリコーンゴム配合物中に混合導入するか、又は１つ以上の相応の予備混合物中に混合導入することができる。このシリコーンゴム配合物の製造の間に、有機酸を混和してもよい。所望により、酸（Ｅ）を溶剤と混合させて使用することもできる。
【００６７】
好ましくは、本発明にかかる材料の製造のための混合過程は、周囲大気、すなわち９００〜１１００ｈＰａの圧力で実施し、その際、所望により、高められた又は低められた圧力並びに保護ガスを適用してもよい。本発明により使用される有機酸（Ｅ）を溶剤と混合させて添加する場合には、所望により、真空の設定及び／又は混合温度の増大により溶剤を再び除去してよい。
【００６８】
本発明にかかる材料の製造のための混合工程は、不連続的に又は連続的に、このために好適な装置中で実施してよい。かかる装置の例は、ブスニーダー（Ｂｕｓｓｋｎｅｔｅｒ）、スタティック又はダイナミックフローミキサである。
【００６９】
Ｓｉ結合水素を脂肪族多重結合に付加させることによって架橋可能な本発明にかかる材料は、今までに知られているヒドロシリル化反応によって架橋可能な材料と同じ条件下で架橋させることができる。この場合、１００〜２２０℃、特に好ましくは１３０〜１９０℃の温度が好ましく、かつ９００〜１１００ｈＰａの圧力が好ましい。しかしながら、より高い又はより低い温度及び圧力を適用することもできる。
【００７０】
本発明の更なる対象は、本発明にかかる材料の架橋により製造された成形体である。
【００７１】
この場合、本発明にかかる成形体は、任意の自体公知のように製造することができる。この例は、カレンダリング、圧縮成形、射出成形、押出、注型である。本発明にかかる材料は、表面の被覆に使用することもできる。
【００７２】
本発明にかかる材料並びに本発明により該材料から製造される架橋生成物は、今までにもエラストマーへと架橋可能なオルガノポリシロキサン材料若しくはエラストマーが使用されていた全ての目的のために使用することができる。本発明にかかる材料は、テキスタイル平面状構造物、例えば織物、フリース、メリヤス、スクリム（Ｇｅｌｅｇｅ）、ニット、フェルト又は経編生地の被覆に特に好適である。この場合、テキスタイル平面状構造物は、天然繊維、例えば綿、羊毛、絹等から、又は、合成繊維、例えばポリエステル、ポリアミド、アラミド等から製造されていてよい。更にテキスタイルは、鉱物繊維、例えばガラス又はシリケート、又は金属繊維から製造されていてもよい。更に、本発明にかかる材料は、鉱物物質、プラスチック、天然物質又は金属からのシート又は表面の被覆に使用することができる。
【００７３】
本発明の更なる対象は、テキスタイル平面状構造物を被覆する方法において、本発明にかかる材料をテキスタイル平面状構造物上に施与し、そして架橋させることを特徴とする方法である。
【００７４】
本発明にかかる被覆は、自体公知のように、例えばドクターブレード法、浸漬法、押出法、射出法又は噴霧法において施与することができる。更に、全種のロール被覆、例えばグラビアロール塗、パジング又は多ロール系を介する塗布並びにスクリーン印刷が可能である。
【００７５】
本発明にかかる被覆は、好ましくは、１０〜５０℃の温度で、かつ周囲大気の圧力、すなわち約９００〜１１００ｈＰａで実施する。
【００７６】
本発明にかかる材料は、積層又はトランスファー法における加工に好適である。
【００７７】
本発明にかかる材料で被覆されたテキスタイル平面状構造物は、既に被覆された織物を使用する至るところで使用することができる。本発明にかかる被覆された織物は、好ましくは、特に、低い放散値及び下地への良好な付着性を有する臭いを有さない被覆を必要とするところで使用することができる。この例は、公共交通機関又は公共建築物のための補償器、カーテン、光保護テキスタイル、日よけ又は自動車内の安全支援系である。
【００７８】
本発明による架橋可能な配合素材は、容易に入手できる出発材料を使用して簡単な方法で、ひいては経済的に製造できるという利点を有する。
【００７９】
本発明にかかる架橋可能な材料は、良好な貯蔵安定性を有するという利点を有する。
【００８０】
本発明にかかる材料は、慣用の装置上で簡単に加工することができるという利点を有する。
【００８１】
本発明にかかる成形体は、放散値が減少するという利点を有する。
【００８２】
本発明にかかる成形体は、臭い特性が減るという利点を有する。
【００８３】
本発明にかかる方法は、高められた加工速度が可能であるという利点を有する。以下に記載される実施例では、部と百分率の全ての表記は、特段の記載がない限りは、質量に対するものである。特に記載がない限り、以下の実施例は、周囲大気の圧力で、すなわち約１０００ｈＰａで、かつ室温で、従って約２０℃で、若しくは反応物を室温で追加の加熱又は冷却をせずに合する場合に生ずる温度で実施される。
【００８４】
以下、全ての粘度表示は２５℃の温度に対するものである。
【実施例】
【００８５】
実施例１
付加架橋可能な基礎材料（以下、「基礎材料」と称する）の製造
２００００ｍＰａ・ｓの粘度を有する１２０ｇのα，ω−ビニルジメチルシロキシ末端ポリジメチルシロキサンと、１０００ｍＰａ・ｓの粘度を有する１５６ｇのα，ω−ビニルジメチルシロキシ末端ポリジメチルシロキサン及び３００ｇ／ｍ2のＢＥＴ表面積を有する５５ｇの高分散ケイ酸とを混合する。
【００８６】
この混合物中に、０．０６ｇの白金ジビニルテトラメチルシロキサン錯体をジメチルポリシロキサン中で溶解させてこの材料中の白金含有量を１８ｐｐｍにして、トリメチル末端基を有し、かつ４５ｍＰａ・ｓの粘度を有する１０ｇのメチルハイドロジェンポリシロキサン及び１．５ｇのエチニルシクロヘキサノールを混和する。
【００８７】
このように得られた基礎材料１００ｇに、３ｇのクエン酸の３３％エタノール溶液を添加し、そして混合する。
【００８８】
実施例２
このように得られた実施例１からの基礎材料１００ｇに、４ｇのクエン酸の２０％ブタノール溶液を添加し、そして混合する。
【００８９】
実施例３
実施例１からの基礎材料１００ｇに、２ｇのウンデセン酸を添加し、そして混合する。
【００９０】
実施例４
実施例１からの基礎材料１００ｇに、３ｇのオレイン酸を添加し、そして混合する。
【００９１】
実施例５
１８０℃の加硫温度での必要な加硫時間の測定
実施例１〜４による混合物並びに比較用としての基礎材料（比較例１（Ｖ１））を、それぞれドクターブレードを用いてポリアミド６．６製の織物上に塗布し、そして１８０℃で加硫する。
【００９２】
このように被覆された織物を抽出試験に付し、そして以下に記載するように、抽出可能分が＜１０％になるまでに必要な滞留時間を測定する。
【００９３】
加硫の状態についての指標として、架橋されたシリコーンゴムの抽出可能分を測定した。このために、被覆された織物を２４時間にわたってメチルイソブチルケトン中に貯蔵し、そしてこの溶剤中のシリコーン含有率を測定する。
【００９４】
１０％の抽出可能分に達するのに必要な加硫時間を測定した。この結果は第１表中に見出される。
【００９５】
第１表
【表１】
2008013768.tif 000002
【００９６】
実施例６
被覆後の臭い発生の測定
実施例１〜４による混合物並びに比較用としての基礎材料（比較例１）を、それぞれドクターブレードを用いて未整理状態の洗浄されていないナイロン織物上に塗布し、そして６０秒にわたって１８０℃で加硫する。
【００９７】
このように被覆された織物は、以下に記載する臭い試験において、臭いが顕著に減少したことを示す。
【００９８】
この被覆された織物１００ｃｍ2をそれぞれガラス器具中に入れ、そして閉じて２４時間にわたって貯蔵した。次いでこれらのガラス器具を開け、そして臭いを評価した。この結果は第２表に見出される。
【００９９】
第２表
【表２】
2008013768.tif 000003
【０１００】
実施例７
被覆の下地への付着性の測定
実施例１〜４による混合物並びに比較用としての基礎材料（比較例１）を、それぞれドクターブレードを用いて洗浄されたナイロン織物上に塗布し、そして３０秒にわたって１８０℃で加硫する。
【０１０１】
このように被覆された織物は、ＩＳＯ５９８１による試験において顕著に良好な値を示す。
【０１０２】
被覆された織物型を、それぞれＩＳＯ５９８１により、被覆された織物型をスクラブ試験器中で、金属フリクションシュー（Metallreibschuh）及び１ｋｇ質量カバー層のもとで斜めに逆方向に動かすことにより試験する。この結果は第３表に見出される。
【０１０３】
第３表
【表３】
2008013768.tif 000004
【０１０４】
実施例８
実施例１〜４による混合物並びに比較用としての基礎材料（比較例１）を、それぞれドクターブレードを用いて洗浄されたナイロン織物上に塗布し、そして３０秒にわたって種々の温度で加硫する。
【０１０５】
このように被覆された織物は、短い加硫時間を必要とする。
【０１０６】
架橋の質の指標として、抽出可能分を再び測定した。被覆された織物型上で、実施例５において記載された抽出試験をそれぞれ実施した。
【０１０７】
第４表は、３０秒後に１０％未満の抽出値を達するのに必要な温度を示している。
【０１０８】
第４表
【表４】
2008013768.tif 000005
【０１０９】
実施例９
被覆された織物の放散（揮発分）の測定
実施例１〜４による混合物並びに比較用としての基礎材料（比較例１）を、それぞれドクターブレードを用いてナイロン織物上に塗布し、そして１分にわたって１８０℃で加硫する。
【０１１０】
このように被覆された織物は、顕著に減少した放散値を示す。
【０１１１】
この織物型の放散は、ＶＤＡ２７７／２７８に従って、熱脱離法により揮発分を（全炭素として）ＧＣ−ＭＳ結合装置を用いて測定することにより測定した。この結果は第５表に見出される。
【０１１２】
第５表
【表５】
2008013768.tif 000006